(57)【要約】【課題】初期摺動特性等の諸特性が改善された無電解ニッケルめっき膜を提供すること。【解決手段】表面にリン酸塩被膜を有する無電解ニッケルめっき膜の形成方法。硫黄含有化合物を含む無電解ニッケルめっき浴に被めっき物を所定時間浸漬して無電解ニッケルめっき膜を形成し、次いで、前記無電解ニッケルめっき膜をリン酸塩溶液と接触させることにより前記無電解ニッケルめっき膜上にリン酸塩被膜を形成する。表面にリン酸塩被膜を有することを特徴とするニッケル合金めっき膜。【選択図】なし【特許請求の範囲】
【請求項１】
表面にリン酸塩被膜を有する無電解ニッケルめっき膜の形成方法であって、
硫黄含有化合物を含む無電解ニッケルめっき浴に被めっき物を所定時間浸漬して無電解ニッケルめっき膜を形成し、次いで、
前記無電解ニッケルめっき膜をリン酸塩溶液と接触させることにより前記無電解ニッケルめっき膜上にリン酸塩被膜を形成することを特徴とする、前記方法。
【請求項２】
前記硫黄含有化合物が、-SH(メルカプト基) 、-S-(チオエーテル基)、 >C=S(チオアルデヒド基、チオケトン基)、-COSH(チオカルボキシル基)、-CSSH(ジチオカルボキシル基)、-CSNH2(チオアミド基)、-SCN(チオシアネート基、イソチオシアネート基) からなる１種または２種以上の硫黄含有基を有する化合物である請求項１に記載の方法。
【請求項３】
前記リン酸塩がリン酸マンガンである請求項１または２に記載の方法。
【請求項４】
表面にリン酸塩被膜を有することを特徴とするニッケル合金めっき膜。
【請求項５】
前記ニッケル合金は、ニッケルならびにリン、ホウ素、および亜鉛からなる群から選ばれる１種または２種以上を含む、請求項４に記載のめっき膜。
【請求項６】
前記ニッケル合金のリン含有量は１〜１３質量％である請求項４または５に記載のめっき膜。
【請求項７】
前記ニッケル合金のホウ素含有量は０．０１〜７質量％である請求項４〜６のいずれか１項に記載のめっき膜。
【請求項８】
前記ニッケル合金の亜鉛含有量は５〜１５質量％である請求項４〜７のいずれか１項に記載のめっき膜。
【発明の詳細な説明】
【技術分野】
【０００１】
本発明は、表面にリン酸塩被膜を有する無電解ニッケルめっき膜の形成方法および表面にリン酸塩被膜を有するニッケル合金めっき膜に関する。
【背景技術】
【０００２】
リン酸塩処理は、処理工程が簡単で被処理物の形状にとらわれず大量生産に適し、溶融亜鉛めっき上の防眼処理や鉄鋼系素材の自動車車体、機械部品をはじめとする様々な分野で、摺動特性向上や塗装の下地処理として利用されている。例えば、塗装の下地としてリン酸塩処理を施すと、塗装のみの場合に比べ、優れた密着力と耐食性を得ることができる（特許文献１および２）。
【０００３】
従来、リン酸塩処理の対象は、鉄鋼、亜鉛めっき膜等の特定の材質に限られていた。しかし、これらの金属被膜では、十分な防錆効果を得ることはできなかった。
【０００４】
一方、ニッケルめっき膜は優れた防錆性を有することが知られている。しかし、ニッケルめっき膜に対してリン酸塩処理を施そうとすると、ニッケルの高い耐食性により処理液中で反応が十分に進行せず、リン酸塩の結晶が表面に析出しない。そのため、ニッケルめっき膜上にリン酸塩被膜を形成することはきわめて困難であった。
【０００５】
特許文献３および４には、電気めっきにより形成したニッケル膜上にリン酸塩処理によってリン酸塩被膜を形成することが提案されている。しかし、電気めっきは、めっき素材の限定、めっき被膜の厚さのばらつき、電気接点の無めっきやピット等の表面欠陥が多い等の欠点を有する。
【０００６】
一方、無電解めっきは、電気めっきと異なり、めっき浴に被めっき物を浸漬するだけで均一なめっき膜を容易に形成することができる。無電解ニッケルめっきによれば、鉄、銅、アルミニウムとその合金、ステンレス鋼等の各種金属系材料はもちろんのこと、樹脂やゴム、セラミックスなどの非金属にもニッケル合金めっき膜を設けることが可能である。無電解ニッケルめっき皮膜は厚さが均一で耐食性に優れ、高い硬度、耐磨耗性などの機能特性もあり、現在幅広い分野において利用されている。しかし、無電解ニッケルめっき膜には、初期摺動特性等の面で更なる改善が求められていた。
【特許文献１】特開２００４−１４９８９６号公報
【特許文献２】特開平１０−１４０３６６号公報
【特許文献３】特開平６−３１８５１２号公報
【特許文献４】特開２００２−１５８１０５号公報
【発明の開示】
【発明が解決しようとする課題】
【０００７】
本発明の目的は、初期摺動特性等の諸特性が改善された無電解ニッケルめっき膜を提供することである。
【課題を解決するための手段】
【０００８】
本発明者らは上記目的を達成するために鋭意検討を重ねた結果、硫黄含有化合物を含む無電解ニッケルめっき浴を用いることにより、無電解ニッケルめっき膜上にリン酸塩被膜を形成することができることを見出し、本発明を完成するに至った。
即ち、上記目的を達成する手段は、以下の通りである。
[請求項１]表面にリン酸塩被膜を有する無電解ニッケルめっき膜の形成方法であって、
硫黄含有化合物を含む無電解ニッケルめっき浴に被めっき物を所定時間浸漬して無電解ニッケルめっき膜を形成し、次いで、
前記無電解ニッケルめっき膜をリン酸塩溶液と接触させることにより前記無電解ニッケルめっき膜上にリン酸塩被膜を形成することを特徴とする、前記方法。
[請求項２]前記硫黄含有化合物が、-SH(メルカプト基) 、-S-(チオエーテル基)、 >C=S(チオアルデヒド基、チオケトン基)、-COSH(チオカルボキシル基)、-CSSH(ジチオカルボキシル基)、-CSNH2(チオアミド基)、-SCN(チオシアネート基、イソチオシアネート基) からなる１種または２種以上の硫黄含有基を有する化合物である請求項１に記載の方法。
[請求項３]前記リン酸塩がリン酸マンガンである請求項１または２に記載の方法。
[請求項４]表面にリン酸塩被膜を有することを特徴とするニッケル合金めっき膜。
[請求項５]前記ニッケル合金は、ニッケルならびにリン、ホウ素、および亜鉛からなる群から選ばれる１種または２種以上を含む、請求項４に記載のめっき膜。
[請求項６]前記ニッケル合金のリン含有量は１〜１３質量％である請求項４または５に記載のめっき膜。
[請求項７]前記ニッケル合金のホウ素含有量は０．０１〜７質量％である請求項４〜６のいずれか１項に記載のめっき膜。
[請求項８]前記ニッケル合金の亜鉛含有量は５〜１５質量％である請求項４〜７のいずれか１項に記載のめっき膜。
【発明の効果】
【０００９】
本発明によれば、表面にリン酸塩被膜が形成されたニッケル合金めっき膜を提供することができる。
【発明を実施するための最良の形態】
【００１０】
以下、本発明について更に詳細に説明する。
本発明の表面にリン酸塩被膜を有する無電解ニッケルめっき膜の形成方法は、硫黄含有化合物を含む無電解ニッケルめっき浴に被めっき物を所定時間浸漬して無電解ニッケルめっき膜を形成し、次いで、前記無電解ニッケルめっき膜をリン酸塩溶液と接触させることにより前記無電解ニッケルめっき膜上にリン酸塩被膜を形成することを特徴とする。以下に、各工程について説明する。
【００１１】
[無電解ニッケルめっき]
本発明において使用される無電解ニッケルめっき浴（以下、単に「めっき浴」ともいう）としては、硫黄含有化合物を添加した、公知の無電解ニッケルめっき浴を使用することができる。
本発明において使用されるめっき浴に含有されるニッケル塩としては、例えば、硫酸ニッケル、炭酸ニッケル、酢酸ニッケル、次亜リン酸ニッケルなどのニッケル塩を挙げることができる。これらのニッケル塩は、一種のみを用いることができ、また二種以上を併用することも可能である。
【００１２】
めっき浴中のニッケル塩の濃度は、適宜設定することができる。めっき膜が正常に形成でき、かつめっき浴が安定であるという観点からは、めっき浴中のニッケル塩の濃度は１〜５０ｇ／リットルの範囲とすることが好ましく、５〜３０ｇ／リットルの範囲とすることが更に好ましい。
【００１３】
めっき浴には、ニッケル塩に加えて他の金属塩を添加することができる。金属塩としては、タングステン、コバルト、銅、鉄、モリブデン等の金属塩を挙げることができる。添加する金属塩の種類および量は、所望のニッケル合金膜の組成に応じて定めることができる。
【００１４】
本発明で使用されるめっき浴は、硫黄含有化合物を含むことを特徴とする。硫黄含有化合物としては、例えば、-SH(メルカプト基) 、-S-(チオエーテル基) 、>C=S(チオアルデヒド基、チオケトン基) 、-COSH(チオカルボキシル基) 、-CSSH(ジチオカルボキシル基) 、-CSNH2(チオアミド基) 、-SCN(チオシアネート基、イソチオシアネート基) からなる１種又は２種以上の硫黄含有基を有する化合物を挙げることができる。また、硫黄含有化合物は、有機硫黄化合物でも無機硫黄化合物でもよい。
【００１５】
硫黄含有化合物の具体例としては、例えば、チオグリコール酸、チオジグリコール酸、システイン、サッカリン、チアミン硝酸塩、N,N-ジエチル-ジチオカルバミン酸ソーダ、1,3-ジエチル-2- チオ尿素、ジピリジン、N-チアゾール-2-スルファミルアマイド、1,2,3-ベンゾトリアゾール2-チアゾリン-2-チオール、チアゾール、チオ尿素、チオゾール、チオインドキシル酸ソーダ、o-スルホンアミド安息香酸、スルファニル酸、オレンジ-2、メチルオレンジ、ナフチオン酸、ナフタレン-α-スルホン酸、2-メルカプトベンゾチアゾール、1-ナフトール-4-スルホン酸、シェファー酸、サルファダイアジン、ロダンアンモン、ロダンカリ、ロダンソーダ、ロダニン、硫化アンモン、硫化ソーダ等を挙げることができる。
【００１６】
めっき浴への硫黄含有化合物の添加量は、無電解めっき反応が抑制されない範囲で適宜設定することができる。形成されためっき膜へのリン酸塩処理の容易性を考慮すると、めっき浴中の硫黄含有化合物の濃度は、０．１〜５００ｍｇ／リットルとすることが好ましく、０．５〜５０ｍｇ／リットルとすることが更に好ましい。
【００１７】
めっき浴には、上記成分のほかに、通常無電解ニッケルめっき浴に添加される公知の成分を適宜添加することができる。そのような成分としては、還元剤、錯化剤、促進剤、湿潤剤を挙げることができる。
【００１８】
還元剤としては、例えば、次亜リン酸、次亜リン酸ナトリウム、水素化ホウ素ナトリウム、ジメチルアミンボラン、ヒドラジン等およびこれらの塩類の単独または二種以上を併用して使用することができる。特に、還元剤としてリン化合物を使用することにより、リンを含むニッケル合金膜を形成することができ、還元剤としてホウ素化合物を使用することにより、ホウ素を含むニッケル合金めっき膜を形成することができる。還元剤の濃度は適宜設定することができ、例えば、０．５〜４０ｇ／リットルの範囲とすることができる。
【００１９】
錯化剤としては、グリコール酸、乳酸、クエン酸、酒石酸、リンゴ酸、グリシン、エチレンジアミン等のオキシカルボン酸やアミン類とその塩の単独または二種以上を併用して使用することができる。
促進剤としては、アンモニアや硫酸アンモニウム等のアンモニウム塩、酢酸、コハク酸、プロピオン酸、マロン酸等のモノカルボン酸やジカルボン酸とその塩類の単独または二種以上を併用して使用することができる。
上記錯化剤、促進剤の濃度は適宜設定することができ、例えば１〜２００ｇ／リットルの範囲とすることができる。
【００２０】
安定剤としては、鉛、カドミウム、ビスマス等の重金属の塩類を使用することができる。その濃度は特に限定されず、例えば、１０-4〜１ｇ／リットルの範囲とすることができる。
【００２１】
湿潤剤としては、アニオン界面活性剤、カチオン界面活性剤、ノニオン界面活性剤等を使用することができる。その濃度は特に限定されず、例えば０．００１〜１ｇ／リットルとすることができる。
【００２２】
本発明において、めっき膜を形成する被めっき物としては、従来無電解ニッケルめっきが可能であった物品を用いることができ、そのような物品であれば、物品の形状や素材には制限はない。被めっき物は、例えば金属製物品でも非電導性物品でもよい。処理可能な素材としては、鉄、銅、アルミニウムやそれらの合金素材、ステンレス、プラスチック、ガラス、セラミック等を挙げることができる。
【００２３】
めっき膜の形成は、被めっき物をめっき浴に所定時間浸漬することにより行われる。めっき浴への浸漬時間とめっき浴の温度は、めっき浴の組成やめっき膜の厚さ等を考慮して適宜決定することができる。温度は、例えば６０〜９０℃、好ましくは７０〜９０℃とすることができ、浸漬時間は、例えば１〜１００分とすることができる。めっき浴のpHは、例えば４〜１０とすることができる。また、めっき浴への浸漬前には、めっき膜の付着性を良好にする目的で、被めっき物に対して前処理を行うことも可能である。前処理としては、溶剤またはアルカリ溶液を用いた脱脂、亜鉛置換処理、酸浸漬処理等の公知の前処理を行うことができる。
【００２４】
以上の工程により形成された無電解ニッケルめっき膜は、ニッケル合金膜であることができる。ニッケルと合金を構成する成分としては、リン、ホウ素、および亜鉛からなる群から選ばれる少なくとも一種を挙げることができる。ニッケル合金中のリン含有量は１〜１３質量％であることができ、ホウ素含有量は０．０１〜７質量％であることができ、亜鉛含有量は５〜１５質量％であることができる。更に、ニッケルと合金を構成する成分としては、タングステン、コバルト等を挙げることもできる。めっき浴に添加する成分の種類および量を調整することにより、所望の組成のニッケル合金膜を形成することができる。合金組成としては、以下のものを例示できる。
（１）Ｎｉ・Ｐ合金（Ｐ：１〜１３質量％）；
（２）Ｎｉ・Ｂ合金（Ｂ：０．５〜７質量％）；
（３）Ｎｉ・Ｐ・Ｂ合金（Ｐ：１〜３質量％、Ｂ：０．０１〜１．０％）；
（４）Ｎｉ・Ｚｎ・Ｐ合金（Ｐ：７〜１０質量％、Ｚｎ：５〜１５質量％）。
【００２５】
無電解ニッケルめっき膜の厚さは特に限定されず、めっき浴への浸漬時間を調整することで調整することができる。めっき膜は、膜硬度や靭性、さらには摺動特性等を考慮すると、例えば２〜５０μｍ、好ましくは５〜３０μｍとすることができる。
【００２６】
[リン酸塩処理]
本発明では、形成されためっき膜をリン酸塩溶液と接触させることにより、表面にリン酸塩被膜を有する無電解ニッケルめっき膜を得ることができる。
使用するリン酸塩溶液は特に限定されず、通常リン酸塩処理に用いられる公知のリン酸塩溶液を用いることができる。本発明では、例えば、リン酸マンガン系、リン酸亜鉛系、リン酸鉄系、リン酸カルシウム系溶液を使用することができ、溶液中のリン酸塩濃度は適宜設定することができる。例えば、リン酸マンガンを１０〜４０ｇ／リットルの量で含む溶液、リン酸鉄を０．１〜２０ｇ／リットルの量で含む溶液、リン酸亜鉛を２〜２０ｇ／リットルの量で含む溶液を用いることができる。本発明では、リン酸塩溶液として、リン酸マンガン溶液を使用することが、耐食性がよく高強度であり、例えば摺動部材への適用に好適な被膜を形成できるため好ましい。また、リン酸塩溶液に使用する溶媒としては、例えば、水を挙げることができる。
【００２７】
リン酸塩溶液は市販品を必要に応じて水等で希釈して用いることもできる。市販のリン酸塩溶液の商品名としては、日本パーカライジング株式会社製パルホスＭ１Ａ、パルホスＭ５（以上、リン酸マンガン系）、パルボンド８８０（リン酸亜鉛系）を挙げることができる。
【００２８】
めっき膜をリン酸塩溶液と接触させる方法としては、リン酸塩被膜を形成する表面にリン酸塩溶液をスプレーする方法（スプレー法）、無電解ニッケルめっき膜を形成した物品をリン酸塩溶液に浸漬する方法（浸漬法）を挙げることができる。均一なリン酸塩被膜を形成するためには、浸漬法を用いることが好ましい。また、本発明において、リン酸塩処理は、通常の条件で行えばよい。例えば、リン酸塩溶液のｐＨは１〜６、温度は５０〜９５℃とすることができる。リン酸塩のｐＨは、リン酸、硝酸等を用いて調整することができる。
【００２９】
リン酸塩処理により形成するリン酸塩被膜の厚さは、スプレー法の場合は溶液濃度と噴霧量、噴霧時間により、浸漬法の場合は溶液濃度と浸漬時間を適宜設定することにより調整することができる。本発明において、リン酸塩被膜の厚さは特に限定されず、用途に応じた厚さとすることができ、例えば、１〜２０μｍとすることができる。
【００３０】
リン酸塩溶液と接触させてリン酸塩被膜を形成した後、洗浄処理、乾燥処理を行うことができる。また、後処理として、更なる機能性向上を目的として、オイル、無機系または有機系の潤滑剤や塗料を塗布してもよい。
【００３１】
なお、本発明において、リン酸塩処理前のめっき膜表面には、前処理を行うことができる。前処理としては、洗浄、表面処理等を挙げることができる。特に、リン酸塩処理前のめっき膜表面に表面処理を施すことにより、該表面に、リン酸塩処理において結晶核となり得る粒子を存在させることが好ましい。表面処理溶液としては、ジャーンステッド塩として従来から知られるチタンコロイドを主成分とする表面調整処理液や、特開平１０−２４５６８５号公報や特開２０００−９６２５６号公報に開示された、２価または３価の金属の少なくとも１種を含有するリン酸塩の１種以上を含む表面調整処理液を用いることができる。特に、前記２価または３価の金属の少なくとも１種を含有するリン酸塩の１種以上、例えばリン酸マンガンおよび／またはピロリン酸ナトリウムを含む表面調整処理液を用いることが、緻密なリン酸塩被膜を得るために好ましい。例えば、表面調整処理液としては、ピロリン酸ナトリウムおよびリン酸マンガンのいずれかまたは両方を、例えば０．１〜１０ｇ／ｄｍ3の量で含む処理液を用いることができる。表面調整剤としては、市販品を用いることもできる。市販の表面調整剤としては、日本パーカライジング株式会社製プレパレン−５５、プレパレン−ＶＭを挙げることができる。
【００３２】
以上の工程により得られる本発明のニッケル合金膜は、表面にリン酸塩被膜を有することにより優れた密着力と摺動特性（油保持性）を有するため、例えば塗装の下地や摺動部品用コーティングとして用いることができる。
また、無光沢黒色を呈し得るため、無光沢黒色外観を必要とするカメラ、人工衛星、半導体製造装置、プリンター等の光学部品に対して用いることができる。
更に、放熱特性も有するため、優れた放熱特性が必要とされる用途（半導体製造装置、ＣＰＵのヒートシンク等）に用いることもできる。
【実施例】
【００３３】
以下、本発明を実施例により更に説明する。
[実施例１]
（１）無電解ニッケルめっき
鉄鋼に対して、下記の組成を有するめっき浴を用いて無電解ニッケルめっきを行うことにより、厚さ３μｍのＮｉ・Ｐ合金めっき膜を形成した。
＜めっき浴組成＞
硫酸ニッケル                        ２５ｇ／リットル
次亜リン酸ナトリウム                ３０ｇ／リットル
クエン酸                            ２０ｇ／リットル
酢酸ナトリウム                      １３ｇ／リットル
グリシン                              ５ｇ／リットル
チオ尿素                              ３ｍｇ／リットル
ｐＨ                                  ６．０
【００３４】
（２）リン酸塩処理
上記（１）により形成したニッケル合金めっき膜に表面調整剤（日本パーカライジング株式会社製プレパレンＶＭ）を用いて表面処理を行った後、リン酸塩溶液中に浸漬してめっき膜上にリン酸マンガン被膜を形成した。
リン酸塩溶液としては、日本パーカライジング株式会社製パルホスＭ５ １００ｇを水で希釈して０．９リットルの溶液とした後、アルカリ中和剤を用いて所定のｐＨとして全量を１．０リットルとしたものを使用した。
【００３５】
[実施例２]
（１）無電解ニッケルめっき
銅合金に対して、下記の組成を有するめっき浴を用いて無電解ニッケルめっきを行うことにより、厚さ２０μｍのＮｉ・Ｐ合金めっき膜を形成した。
＜めっき浴組成＞
硫酸ニッケル                        ２０ｇ／リットル
次亜リン酸ナトリウム                ４０ｇ／リットル
リンゴ酸                            ２５ｇ／リットル
コハク酸ナトリウム                    ５ｇ／リットル
チオグリコール酸                    ２０ｍｇ／リットル
ｐＨ                                  ５．０
（２）リン酸塩処理
（ｉ）リン酸亜鉛被膜の形成
上記（１）により形成したＮｉ・Ｐ合金めっき膜に表面調整剤（日本パーカライジング株式会社製プレパレンＶＭ）を用いて表面処理を行った後、リン酸塩溶液中に浸漬してめっき膜上にリン酸亜鉛被膜を形成した。
上記リン酸塩溶液は、日本パーカライジング株式会社製パルボンド８８０を用いた以外は実施例１と同様の方法で調製した。
（ｉｉ）リン酸マンガン被膜の形成
上記（１）により形成したＮｉ・Ｐ合金めっき膜上に、実施例１と同様の方法で、リン酸マンガン被膜を形成した。
【００３６】
[実施例３]
（１）無電解ニッケルめっき
鉄鋼に対して、めっき浴として日本カニゼン株式会社製カニボロンＳＫＢ−２００を用いて無電解ニッケルめっきを行うことにより、厚さ１０μｍのＮｉ・Ｐ・Ｂ合金めっき膜を形成した。
（２）リン酸塩処理
実施例１と同様の方法によりリン酸塩処理を行い、めっき膜上にリン酸マンガン被膜を形成した。
【００３７】
[実施例４]
（１）無電解ニッケルめっき
アルミ合金に対して、めっき浴として日本カニゼン株式会社製カニブラックＳＫＺを用いて無電解ニッケルめっきを行うことにより、厚さ５μｍのＮｉ・Ｚｎ・Ｐ合金めっき膜を形成した。
（２）リン酸塩処理
実施例１と同様の方法によりリン酸塩処理を行い、めっき膜上にリン酸マンガン被膜を形成した。
【００３８】
[比較例１]
（１）無電解ニッケルめっき
鉄鋼に対して、下記の組成を有するめっき浴を用いて無電解ニッケルめっきを行うことにより、厚さ５μｍのＮｉ・Ｐ合金めっき膜を形成した。
＜めっき浴組成＞
硫酸ニッケル                        ２５ｇ／リットル
次亜リン酸ナトリウム                ３０ｇ／リットル
クエン酸                            ２０ｇ／リットル
酢酸ナトリウム                      １３ｇ／リットル
グリシン                              ５ｇ／リットル
ｐＨ                                  ６．０
（２）リン酸塩処理
実施例１と同様の方法により、リン酸塩処理を行った。
【００３９】
[比較例２]
（１）無電解ニッケルめっき
鉄鋼に対して、下記の組成を有するめっき浴を用いて無電解ニッケルめっきを行うことにより、厚さ１８μｍのＮｉ・Ｐ・Ｂ合金めっき膜を形成した。
＜めっき浴組成＞
硫酸ニッケル                        ２５ｇ／リットル
次亜リン酸ナトリウム                ３０ｇ／リットル
ジメチルアミンボラン                  １ｇ／リットル
プロピオン酸                        ２５ｇ／リットル
クエン酸                            １５ｇ／リットル
ｐＨ                                  ６．４
（２）リン酸塩処理
実施例１と同様の方法により、リン酸塩処理を行った。
【００４０】
形成されたニッケル合金めっき膜の組成分析を、誘導結合プラズマ発光分光分析装置（ＩＣＰ）によって行った。形成されたニッケル合金めっき膜の組成を表１に示す。
【００４１】
【表１】
2006169605.tif 000002
【００４２】
ニッケル合金めっき膜上への被膜の形成状態を走査型電子顕微鏡（ＳＥＭ）によって確認したところ、実施例１〜４では、めっき膜上に被膜が形成されていることが確認された。また、元素分析により、めっき膜上に形成された被膜がリン酸塩被膜であることを確認した。
実施例１で得られためっき膜上のリン酸マンガン被膜のＳＥＭ写真を図１に示し、実施例４で得られためっき膜上のリン酸マンガン被膜のＳＥＭ写真を図２に示す。図１および２に示すように、実施例１および４では、めっき膜上にリン酸マンガンが析出して被膜が形成された。
それに対して、比較例１および２では、めっき膜上にリン酸塩被膜は形成されなかった。
以上の結果から、硫黄含有化合物を含むめっき浴を用いて形成されたニッケル合金めっき膜上には、リン酸塩被膜の形成が可能であることがわかる。
【産業上の利用可能性】
【００４３】
本発明によれば、表面にリン酸塩被膜を有する無電解ニッケルめっき膜を得ることができる。本発明の表面にリン酸塩被膜を有するニッケル合金めっき膜は、無電解ニッケルめっき膜の利点とリン酸塩被膜の利点とを併せ持つものであり、被めっき物に対して耐食性と塗装の安定性を付与することができる。更に、本発明によれば、回転・摺動する機械部品等に対して耐凝着性や磨耗係数の低減といった特性を、材質を選ばず付与することができる。
【図面の簡単な説明】
【００４４】
【図１】実施例１で得られためっき膜上のリン酸マンガン被膜のＳＥＭ写真である。
【図２】実施例４で得られためっき膜上のリン酸マンガン被膜のＳＥＭ写真である。
【図１】
2006169605.tif 000003
【図２】
2006169605.tif 000004